(57)【特許請求の範囲】
【請求項１】
（Ａ）ボセンタンと（Ｂ）セルロース系ポリマー、合成ホモポリマー及び合成コポリマーから選ばれるマトリックス成分とからなる固体分散体であって、
（Ａ）と（Ｂ）との質量比（Ａ：Ｂ）が１：０．０５〜１：１０であり、
３７℃の水への溶解濃度が５０〜５００μｇ／ｍＬであり、３７℃のｐＨ６．８のリン酸二水素カリウム−水酸化ナトリウム水溶液への溶解濃度が０．６〜１０ｍｇ／ｍＬであり、
温度４０℃、相対湿度７５％で７日間放置後における、３７℃の水への溶解濃度が５０〜５００μｇ／ｍＬであり、３７℃のｐＨ６．８のリン酸二水素カリウム−水酸化ナトリウム水溶液への溶解濃度が０．６〜１０ｍｇ／ｍＬであり、
（Ｂ）マトリックス成分が、ヒプロメロース、ヒドロキシプロピルセルロース、ポリビニルピロリドン及びメタクリル酸コポリマーから選ばれる１種以上である固体分散体。
【請求項２】
粉末Ｘ線構造解析でボセンタンの結晶が確認されず、熱分解により１１５℃の吸熱ピークが観察されない請求項１記載の固体分散体。
【請求項３】
（Ａ）と（Ｂ）との質量比（Ａ：Ｂ）が１：０．１〜１：３である請求項１又は２記載の固体分散体。
【請求項４】
請求項１〜３のいずれか１項記載の固体分散体１００質量部に対して、医薬添加成分を１〜１００００質量部含有する医薬組成物。
【請求項５】
請求項１〜３のいずれか１項記載の固体分散体の製造方法であって、ボセンタンを溶媒に溶解、及びマトリックス成分を溶媒に溶解又は分散した後、溶媒を除去する固体分散体の製造方法。
【請求項６】
溶媒除去が噴霧によって１０分以内である請求項５に記載の固体分散体の製造方法。
【請求項７】
請求項１〜３のいずれか１項記載の固体分散体の製造方法であって、ボセンタンとマトリックス成分を加熱により溶融した後、冷却する固体分散体の製造方法。
【請求項８】
請求項１〜３のいずれか１項記載の固体分散体の製造方法であって、ボセンタンとマトリックス成分を混合し、粉砕・衝撃を与える固体分散体の製造方法。
【請求項９】
請求項１〜３のいずれか１項記載の固体分散体の製造方法であって、ボセンタンを溶媒に溶解し、更にマトリックス成分を溶媒に溶解又は分散した後、貧溶媒を添加して析出する固体分散体の製造方法。
【発明の詳細な説明】
【技術分野】
【０００１】
本発明は、ｐＨの依存なしにボセンタンの水への溶出性及び長期安定性が高いボセンタン固体分散体及びその製法、並びにそのボセンタン固体分散体を含む医薬組成物に関する。
【背景技術】
【０００２】
ボセンタンは、化学名Ｎ−［６−（２−ヒドロキシエトキシ）−５−（２−メトキシフェノキシ）−２−（２−ピリミジニル）−ピリミジン−４−イル］−４−ｔｅｒｔ−ブチルーベンゼンスルホンアミドであり、エンドセリン受容体拮抗薬として知られている。該ボセンタンは高血圧、虚血性、血管攣縮及び狭心症などの心血管疾患の治療に有用であり、肺動脈性肺高血圧症の治療薬として使用されている。ボセンタンの合成方法は、米国特許５，２９２，７４０号公報、米国特許６，１３６，９７１号公報に記載されている。【０００３】
ボセンタン及びその誘導体は、難水溶性であり、特にｐＨ５以下では０．０３ｍｇ／ｍＬ未満の溶解濃度であり、バイオアベイラビリティーを高めるためには、水への溶解性を高めること、さらには医薬品として３年以上溶解性等の性質が維持されることが求められている。【０００４】
一般に、難溶性の薬物の水への溶解濃度を向上させるには、平均粒子径をナノサイズまで粉砕する方法、シクロデキストリンなどで包接化する方法、メタケイ酸アルミン酸マグネシウムなどの多孔性担体に吸着させる方法、乳化などによりマイクロスフェアにする方法、非結晶化する方法などが知られている。【０００５】
これまで、ボセンタンの水への溶解性を向上させる方法としては、ボセンタンを溶解性の高い結晶型に結晶構造を変えることや非結晶化する方法（特許文献１、２、３）、難溶性薬物、合成ポリマー、ジメチルエーテルを高温高圧化で溶解させて気流中に噴霧してマトリックス成分に微細に分散させる方法（特許文献４）、溶解性の溶媒と非溶解性の溶媒の混合溶液に活性物質を溶解させて噴霧乾燥する難溶性薬物の固体分散体（特許文献５）などが知られている。
【先行技術文献】
【特許文献】
【０００６】
【特許文献１】国際公開２００８／１３５７９５号パンフレット
【特許文献２】国際公開２００９／０４７６３７号パンフレット
【特許文献３】国際公開２００９／０８３７３９号パンフレット
【特許文献４】特表２００１−５０５１９０号公報
【特許文献５】国際公開２００７／０１６４３５号パンフレット
【発明の概要】
【発明が解決しようとする課題】
【０００７】
しかしながら、非晶質ボセンタンは、ｐＨ１〜５の領域においては難溶性であり、また長期安定性は十分ではなかった。
従って本発明の課題は、ｐＨに依存することなくボセンタンの水への溶出性が良好で、長期間保存してもその溶出性が維持されたボセンタン含有医薬組成物を提供することにある。
【課題を解決するための手段】
【０００８】
そこで本発明者は、ボセンタンと種々の成分とを混合して固体分散体を製造してその溶出性を検討してきたところ、ボセンタンと特定のポリマーから選ばれるマトリックス成分とを一定の比率で混合して固体分散体とすることにより、水及びｐＨ６．８という腸管のｐＨ水溶液のいずれにおいても良好な溶出性を示し、かつ長期保存後もその溶出性が維持されたボセンタン固体分散体が得られることを見出し、本発明を完成した。【０００９】
すなわち、本発明は、（Ａ）ボセンタンと（Ｂ）セルロース系ポリマー、合成ホモポリマー及び合成コポリマーから選ばれるマトリックス成分とからなる固体分散体であって、（Ａ）と（Ｂ）との質量比（Ａ：Ｂ）が１：０．０５〜１：１０であり、３７℃の水への溶解濃度が５０〜５００μｇ／ｍＬであり、３７℃のｐＨ６．８のリン酸二水素カリウム−水酸化ナトリウム水溶液への溶解濃度が０．６〜１０ｍｇ／ｍＬである固体分散体を提供するものである。
また、本発明は、上記のボセンタン固体分散体１００質量部に対して、医薬添加成分を１〜１００００質量部含有する医薬組成物を提供するものである。
また本発明は、上記のボセンタン固体分散体の製造法を提供するものである。
【発明の効果】
【００１０】
本発明のボセンタン固体分散体は、ｐＨに依存せずボセンタンのバイオアベイラビリティーを向上させることができるため、作用時間の短縮、薬剤投与量と副作用を減少させることができ、また長期安定性が向上しているためより生産に適した製造方法や保存を簡便にすることができる。ボセンタンをどのｐＨ領域でも結晶に比べて溶出改善する事はバイオアベイラビリティーの向上のみならず、固体差変動・食事の影響などを減少させるため、患者への服薬コンプライアンス向上並びに難治性疾患に対する患者のアドヒアランス向上を行うことができる。
【図面の簡単な説明】
【００１１】
【図１】加速試験前後の実施例１５のボセンタン固体分散体及び比較例１のＸ−ＲＤチャートである。
【図２】加速試験前後の比較例３の非晶質ボセンタン及び比較例１のＸ−ＤＲチャートである。
【図３】加速試験前後の実施例１５のボセンタン固体分散体及び比較例１のＤＳＣチャートである。
【図４】加速試験前後の比較例３の非晶質ボセンタン及び比較例１のＤＳＣチャートである。
【発明を実施するための形態】
【００１２】
本発明の固体分散体は、（Ａ）ボセンタンと、（Ｂ）セルロース系ポリマー、合成ホモポリマー及び合成コポリマーから選ばれるマトリックス成分とからなる固体分散体である。
【００１３】
本発明の（Ａ）固体分散体に用いるボセンタンとしては、ボセンタン無水物、ボセンタン一水和物、ボセンタン多水和物、ボセンタン溶媒和物、医薬品に許容されるボセンタン塩等が挙げられる。
原料として用いるボセンタンは、製造上で単分子またはナノ粒子サイズに分散させるため、いずれの形態のものを用いてもよい。結晶、非晶質のいずれでも混合物でもよく、結晶としては公知の結晶多形のうちいずれを用いてもよい。
【００１４】
（Ｂ）マトリックス成分は、セルロース系ポリマー、合成ホモポリマー及び合成コポリマーから選ばれる。
【００１５】
本発明の固体分散体は（Ａ）ボセンタンと、（Ｂ）前記３種の高分子から選ばれるマトリックスとからなる固体分散体としたときに、ｐＨに依存することなく、優れた溶出性を有する固体分散体となる。例えば、ボセンタンを、油脂、界面活性剤、天然高分子、スターチ、糖類及びアミノ酸を用いて固体分散体としても、溶出性の良好な固体分散体は得られない。
【００１６】
（Ａ）ボセンタンと（Ｂ）マトリックス成分の質量比（Ａ：Ｂ）としては、マトリックス成分の特性と付与する物性によって任意に選択することができるが、ｐＨに依存しない良好な溶出性と安定性を得る点から、１：０．０５〜１：１０であり、より好ましくは１：０．１〜１：５であり、さらに好ましくは１：０．１〜１：３、最も好ましくは１：０．１〜１：２である。
【００１７】
本発明のボセンタン固体分散体は、Ｘ−ＲＤ（Ｘ’Ｐｅｒｔ−ＭＰＤ型、フィリップス社製）によりボセンタンの結晶が実質的に確認されず（実施例１５の図１参照）、また、ＤＳＣ（Ｔｈｅｒｍｏ  ｐｌｕｓ  ＤＳＣ８２３０、（株）リガク製）により、約１１５℃でのボセンタンの吸熱ピークが確認されない（実施例１５の図３参照）。これらよりボセンタン固体分散体は、単分子及び／又は結晶として物性が発現しない程度の粒子サイズでマトリックス成分中に分散していると想定される。
【００１８】
セルロース系ポリマーには、非イオン性セルロース系ポリマーとイオン性セルロース系ポリマーがあり、非イオン性セルロース系ポリマーとしては、例えば、ヒプロメロース（信越化学工業（株）製：ＴＣ−５Ｅ、ＴＣ−５Ｒ、メトローズ６０ＳＨなど）、ヒドロキシプロピルセルロース（日本曹達社製：ＮＩＳＳＯ  ＨＰＣ−Ｌ、ＨＰＣ−ＳＳＬなど）、メチルセルロース（信越化学工業（株）製：メトローズＳＭ−４、ＳＭ−１５など）、ヒドロキシエチルメチルセルロース、ヒドロキシプロピルメチルセルロースアセテート、ヒドロキシエチルセルロースアセテートなどが挙げられる。
【００１９】
イオン性セルロース系ポリマーとしては、例えば、ヒドロキシプロピルメチルセルロースアセテートサクシネート（信越化学工業（株）製：信越ＡＱＯＡＴ−ＡＳ−ＬＦ，ＡＳ−ＭＦ，ＡＳ−ＨＧなど）、ヒドロキシプロピルメチルセルロースサクシネート、ヒドロキシプロピルセルロースアセテートサクシネート、ヒドロキシエチルメチルセルロースサクシネート、ヒドロキシエチルセルロースアセテートサクシネート、ヒドロキシプロピルメチルセルロースフタレート（信越化学工業（株）製：ＨＰ−５０，ＨＰ−５５など）、ヒドロキシエチルメチルセルロースアセテートサクシネート、ヒドロキシエチルメチルセルロースアセテートフタレート、カルボキシエチルセルロース、エチルカルボキシメチルセルロース、カルボキシメチルセルロース、カルボキシメチルエチルセルロース、セルロースアセテートフタレート、メチルセルロースアセテートフタレート、エチルセルロースアセテートフタレート、ヒドロキシプロピルセルロースアセテートフタレート、ヒドロキシプロピルメチルセルロースアセテートフタレート、ヒドロキシプロピルセルロースアセテートフタレートサクシネート、ヒドロキシプロピルメチルセルロースアセテートサクシネートフタレート、ヒドロキシプロピルメチルセルロースサクシネートフタレート、セルロースプロピオネートフタレート、ヒドロキシプロピルセルロースブチレートフタレート、セルロースアセテートトリメリテート、メチルセルロースアセテートトリメリテート、エチルセルロースアセテートトリメリテート、ヒドロキシプロピルセルロースアセテートトリメリテート、ヒドロキシプロピルメチルセルロースアセテートトリメリテート、ヒドロキシプロピルセルロースアセテートトリメリテートサクシネート、セルロースプロピオネートトリメリテート、セルロースブチレートトリメリテート、セルロースアセテートテレフタレート、セルロースアセテートイソフタレート、セルロースアセテートピリジンカルボキシレート、サリチル酸セルロースアセテート、ヒドロキシプロピルサリチル酸セルロースアセテート、エチル安息香酸セルロースアセテート、ヒドロキシプロピルエチル安息香酸セルロースアセテート、エチルフタル酸セルロースアセテート、エチルニコチン酸セルロースアセテート、エチルピコリン酸セルロースアセテートなどが挙げられる。
【００２０】
合成ホモポリマーとしては、例えば、ポリビニルピロリドン（ＢＡＳＦ社製：Ｋｏｌｌｏｄｏｎ  Ｋ３０、Ｋ９０、Ｋ１７など）、架橋型ポリビニルピロリドン、ポリエチレングルコール（三洋化成工業（株）製：マクロゴール４０００，６０００，２００００など）、ポリビニルアルコール、ポリビニルアセテートフタレート、ポリビニルアセタールジエチルアミノアセテート、カルボキシビニルポリマーなどが挙げられる。
【００２１】
合成コポリマーとしては、例えば、メタクリル酸コポリマー（Ｒｏｈｍ社製：オイドラギットＬ１００、Ｌ１００−５５、Ｓ１００、Ｌ３０Ｄ−５５など）、アミノアルキルメタアクリレートコポリマー（Ｒｏｈｍ社製：オイドラギットＥ１００、ＲＳ１００など）、ポリビニルアルコールポリビニルアセタートコポリマー、ポリエチレングリコールポリプロピレングリコールコポリマー、ポリエチレンポリビニルアルコールコポリマー、ポリビニルピロリドンコポリマー（ＢＡＳＦ社製：Ｋｏｌｌｏｄｏｎ  ＶＡ６４、ＳＲなど）などが挙げられる。
【００２２】
これらのマトリックス成分のうち、ヒプロメロース、ヒドロキシプロピルセルロース、メチルセルロース、ヒドロキシエチルメチルセルロース、ヒドロキシプロピルメチルセルロースアセテート、ヒドロキシエチルセルロースアセテート、ヒドロキシプロピルメチルセルロースアセテートサクシネート、ヒドロキシプロピルメチルセルロースサクシネート、ヒドロキシプロピルセルロースアセテートサクシネート、ヒドロキシエチルメチルセルロースサクシネート、ヒドロキシエチルセルロースアセテートサクシネート、ヒドロキシプロピルメチルセルロースフタレート、ヒドロキシエチルメチルセルロースアセテートサクシネート、ヒドロキシエチルメチルセルロースアセテートフタレート、カルボキシエチルセルロース、カルボキシメチルセルロース、カルボキシメチルエチルセルロース、セルロースアセテートフタレート、メチルセルロースアセテートフタレート、エチルセルロースアセテートフタレート、ヒドロキシプロピルセルロースアセテートフタレート、ヒドロキシプロピルメチルセルロースアセテートフタレート、ヒドロキシプロピルセルロースアセテートフタレートサクシネート、ヒドロキシプロピルメチルセルロースアセテートサクシネートフタレート、ヒドロキシプロピルメチルセルロースサクシネートフタレート、セルロースアセテートトリメリテート、ポリビニルピロリドン、架橋型ポリビニルピロリドン、ポリエチレングルコール、ポリビニルアルコール、ポリビニルアセテートフタレート、カルボキシビニルポリマー、メタクリル酸コポリマー、ポリビニルアルコールポリビニルアセタートコポリマー、ポリビニルピロリドンコポリマーが好ましい。
【００２３】
さらにはヒプロメロース、ヒドロキシプロピルセルロース、メチルセルロース、ヒドロキシプロピルメチルセルロースアセテートサクシネート、セルロースアセテートフタレート、ヒドロキシプロピルメチルセルロースフタレート、ポリビニルピロリドン、ポリエチレングリコール、ポリビニルピロリドンコポリマー及びメタクリル酸コポリマーから選ばれる１種以上が好ましい。
【００２４】
本発明のボセンタン固体分散体は、水溶液中で結晶ボセンタンよりも水への溶出性能が高い。特にボセンタンの溶解濃度が低い酸性領域のｐＨ１〜５では、結晶ボセンタンや非晶質ボセンタンよりも良好な溶解性を示す。
具体的には、３７℃の水（蒸留水）への溶解濃度は５０〜５００μｇ／ｍＬである。また、３７℃のｐＨ６．８の水性溶液、特に３７℃のｐＨ６．８のリン酸二水素カリウム−水酸化ナトリウム水溶液への溶解濃度は０．６〜１０ｍｇ／ｍＬである。ここでｐＨ６．８の水性溶液への溶解濃度が高いことは、ボセンタンの吸収部位である腸管での溶出性が良好であることを意味する。
【００２５】
ここでのボセンタンの溶解濃度は、後述の実施例で述べる方法によって求められる。すなわち、溶液に添加した後、攪拌しながら定期的に濃度を測定する。このときの１０〜１２０分間、好ましくは６０分以後、最も好ましくは１２０分後でのボセンタンの溶解濃度である。
従って、本発明のボセンタン固体分散体は、水にボセンタンが溶解したときの溶解濃度を長時間に渡って維持することができる。
【００２６】
難溶性薬物の固体分散体は、一時的に溶解濃度が増加しても過溶解状態にあるため、薬物結晶の再析出を起こして経時的に溶解濃度が低下するものがある。非晶質ボセンタンにおいても同様の傾向がある。これに対して本発明のボセンタン固体分散体では、溶出して１２０分以内には溶解濃度の低下を生じない。ボセンタンは胃から小腸までの長い時間に渡って吸収されるため、溶解濃度の保持時間は長い方が好ましい。
【００２７】
本発明のボセンタン固体分散体は結晶ボセンタンに対して、蒸留水においては１．５倍以上の溶解濃度であり、好ましくは２倍以上、更に好ましくは５倍以上の溶解濃度であり、ｐＨ１〜５においては、ボセンタン固体分散体は結晶ボセンタンに対して２倍以上の溶解濃度、好ましくは５倍以上、更に好ましくは１０倍以上の溶解濃度であり、ｐＨ６．８では、ボセンタン固体分散体は結晶体に対して２倍以上の溶解濃度、好ましくは５倍以上、更に好ましくは１０倍以上の溶解濃度である。
蒸留水の溶出試験において、１２０分後及び１日後の場合、本発明の固体分散体は非結晶ボンセンタンに対して、それぞれ１．５倍以上、好ましくは２倍以上の溶解濃度を有する。
【００２８】
また本発明の固体分散体は、長期保存後も優れた溶出性を維持している。具体的には温度４０℃、相対湿度７５％で７日間放置後における、３７℃の水への溶解濃度が５０〜５００μｇ／ｍＬであり、３７℃のｐＨ６．８のリン酸二水素カリウム−水酸化ナトリウム水溶液への溶解濃度０．６〜１０ｍｇ／ｍＬである。ここで溶解濃度は固体分散体添加後１２０分後の溶解濃度である。
【００２９】
温度４０℃、相対湿度７５％に７日間放置後の溶解濃度は、本発明の固体分散体は非晶質ボセンタンに対して、蒸留水で１．５倍以上、好ましくは２倍以上、さらに好ましくは３倍以上になる。ｐＨ６．８の水性溶液では１．５倍以上、好ましくは３倍以上、より好ましくは４倍以上である。
【００３０】
本発明のボセンタン固体分散体について以下に述べる。
本発明のボセンタン固体分散体は、マトリックス成分中にボセンタンが単分子及び／又は微細粒子で分散した構造からなる。微細粒子の大きさとしては、平均粒子径が４００ｎｍ以下、好ましくは２００ｎｍ以下、より好ましくは５０ｎｍ、最も好ましくは２０ｎｍ以下である。ボセンタン固体分散体の構造は、後述の粉末Ｘ線構造解析によって結晶が実質的に確認されないこと、熱分析によってボセンタン結晶特有の吸熱ピークが確認されないことから同定することができる。
【００３１】
本発明のボセンタン固体分散体の製造方法を以下に述べる。
本発明のボセンタン固体分散体は、一般的に薬物の固体分散体を製造する方法によって製造することができる。例えば、溶媒法、溶融法、メカノケミカル法が挙げられる。
【００３２】
溶媒法は、ボセンタン、マトリックス成分及び必要に応じて医薬添加成分を有機溶媒に懸濁又は溶解させる。次いで溶媒の除去または析出させることによって製造する。
溶媒を除去する方法としては、エバポレーション法、噴霧法、ろ過法、凍結乾燥法などが挙げられる。噴霧法には流動層法、噴霧乾燥法、転動層法、攪拌法、超臨界法などがあり、溶媒を短時間で除去できることから、ボセンタンとマトリックス成分が溶媒中と同様な分子分散状態での固体分散体を得ることができるため、噴霧法が好ましい。噴霧法のうち、溶媒を瞬時に除去し、大量に連続生産可能であることから噴霧乾燥法が好ましい。
【００３３】
溶媒の除去にかかる時間は、短いほうが好ましく１２０分以内、好ましくは６０分以内、より好ましくは１０分以内、さらに好ましくは５分以内、最も好ましくは２分以内である。ここでの溶媒の除去にかかる時間とは本発明のボセンタン固体分散体の固形物が得られる時間であって、溶媒は一部残留していてもよい。残留している溶媒は後述の２次乾燥で除去することができる。
【００３４】
用いる溶媒は、医薬的に許容される溶媒であればよく、ボセンタンが溶解する溶媒、例えば、エタノール、メタノール、２−プロパノール、アセトン、２−ブタノン、メチルイソブチルケトン、テトラヒドロフラン（ＴＨＦ）、テトラヒドロピラン、１，４−ジオキサン、ジエチルエーテル、ジイソプロピルエーテル、ｔ−ブチルメチルエーテル、ヘキサン、ヘプタン、トルエン、アセトニトリル、塩化メチレン、クロロホルム、四塩化炭素、酢酸メチル、酢酸エチル、酢酸ブチル、酢酸、蟻酸、Ｎ，Ｎ−ジメチルホルムアミド（ＤＭＦ）、Ｎ，Ｎ−ジメチルアセトアミド（ＤＭＡｃ）、ジメチルスルホキシド（ＤＭＳＯ）などが挙げられる。これらを所望のボセンタン固体分散体の性質にあわせて、１種の溶媒又は２種以上の混合溶媒として用いる事ができる。
【００３５】
溶媒法のうち析出させる方法は共沈法が好ましい。具体的には、ボセンタンとマトリックス成分を溶媒に溶解又は懸濁させ、溶解したボセンタン及び／又はマトリックス成分が不溶な溶媒の添加や、温度の低下などで溶解濃度を下げることによって析出させる。
【００３６】
エバポレーション法による製造方法について詳細に記載する。ボセンタンとマトリックス成分を溶媒に溶解又は懸濁させる。この時の濃度は、固形分０．２〜４０重量％であり、好ましくは１〜２０重量％である。次いで減圧下又は常圧下で溶媒を除去する。このときの温度は、溶媒が留去できる温度であって蒸留時間から適度に選ぶことができ、−１０〜１２０℃、好ましくは０〜１００℃である。
【００３７】
噴霧乾燥法による製造方法について詳細に記載する。ボセンタンとマトリックス成分を有機溶媒に溶解又は懸濁させる。この時の濃度は、噴霧乾燥できる濃度であればよく、固形分は０．１〜８０重量％であり、好ましくは０．５〜５０重量％である。ついで噴霧乾燥により溶媒の除去と造粒を同時に行う。噴霧乾燥機としては、円盤式またはノズル式（例えば、加圧ノズル、２流体ノズル、４流体ノズル）の噴霧乾燥機を用いる。噴霧乾燥の際の温度としては、入口温度が約２０〜１５０℃であり、出口温度が約０〜８５℃が好ましい。
【００３８】
なお、エバポレーション法や噴霧乾燥法などの溶媒法によって、ボセンタン固体分散体を得、残留溶媒のさらなる除去が必要であった場合、２次乾燥を行うことができる。２次乾燥は、ボセンタン固体分散体を安定に維持できる方法であれば、通常医薬品の製造で用いられている乾燥方法で行うことができる。
【００３９】
溶融法は、ボセンタンとマトリックス成分、必要に応じてその他の医薬添加成分とを、いずれかの成分が溶融する温度以上に加熱し、融解したのち冷却することによってボセンタン固体分散体を製造する方法である。使用する機械や温度、常法に従って任意に選択することができる。機械としてはエクストルーダーが挙げられる。このとき融点を下げるため溶媒を添加してもよく、溶融後に溶媒を除去する。
【００４０】
メカノケミカル法は、ボセンタンとマトリックス成分、必要に応じてその他の医薬添加成分とを同時に粉砕・衝撃を与えることによってボセンタン固体分散体を製造する方法である。使用する機械や温度、粉砕条件は常法に従って任意に選択することができる。
【００４１】
このようにして得られたボセンタン固体分散体は、錠剤への混合性や溶出性、徐放性、苦味マスキングのために医薬品に使用可能な添加剤を用いて、乾式造粒や湿式造粒を行うことができる。ボセンタン固体分散体の粒子径や嵩密度の違いで医薬添加物との混合性が劣る場合は、ローラーコンパクターなどで厚密化を行い、粒子径や嵩密度を大きくすることができる。
【００４２】
ボセンタン固体分散体及び／又はボセンタン固体分散体含有粒子に医薬添加物を混合し、錠剤、カプセル、散剤、液剤、乳剤もしくは懸濁剤などの経口型の医薬組成物を得る。また、非経口剤として、注射剤、坐剤、点眼剤、吸入剤、皮膚外用剤などの医薬組成物も得ることができる。これらの製造方法は公知の方法を用いることができる。
【００４３】
医薬添加物としては、結合剤（例えば、カルメロース、ヒドロキシプロピルセルロース、アルギン酸、ゼラチン、部分α化澱粉、ポピドン、アラビアガム、プルラン、デキストリンなど）、賦形剤（例えば、スターチ、Ｄ−マンニトール、乳糖、トレハロース、結晶セルロース、メタケイ酸アルミン酸マグネシウム、リン酸水素カルシウム、ハイドロタルサイト、無水ケイ酸など）、崩壊剤（例えば、クロスポビドン、クロスカルメロースナトリウム、低置換度ヒドロキシプロピルセルロースなど）、界面活性剤（例えばポリオキシエチレン硬化ひまし油、ポリオキシエチレンポリオキシプロピレングリコール、ソルビタン脂肪酸エステル、ポリソルベート、脂肪酸グリセリンエステル、ラウリル硫酸ナトリウムなど）、滑沢剤（ショ糖脂肪酸エステル、ステアリン酸マグネシウム、タルク、フマル酸ステアリルナトリウムなど）、酸味料（例えば、クエン酸、酒石酸、リンゴ酸、アスコルビン酸など）、発泡剤（例えば炭酸水素ナトリウム、炭酸ナトリウムなど）、甘味剤（例えば、サッカリンナトリウム、グリチルリチン二カリウム、アスパルテーム、ステビア、ソーマチンなど）、香料（例えば、レモン油、オレンジ油、メントールなど）、着色剤（例えば、食用赤色２号、食用青色２号、食用黄色５号、食用レーキ色素、三二酸化鉄、アスタキサンチンなど）、安定化剤（例えば、エデト酸ナトリウム、トコフェロール、トコトリエノール、シクロデキストリンなど）、矯味剤、着香剤などが挙げられる。
【００４４】
これらの医薬添加剤は、ボセンタン固体分散体１００質量部に対して、１〜１００００質量部用いることができる。
【００４５】
本発明のボセンタン固体分散体を含有する医薬組成物は、ボセンタンの溶解濃度向上により、投与量を減らしても、従来の結晶ボセンタンと同等のＡＵＣが期待できる。ボセンタンは、エンドセリン受容体拮抗作用をもち、現在は肺動脈性肺高血圧症（ＷＨＯ機能分類クラスＩＩ、ＩＩＩあるいはＩＶ）の治療薬としてのみ用いられているが、肺動脈性肺高血圧症（ＷＨＯ機能分類クラスＩ）、その他の肺高血圧症、急性及び／又は慢性腎不全、強皮症に伴う指先潰瘍、動脈硬化、慢性肺血栓塞栓症に伴う肺高血圧症、特発性肺繊維症、睡眠時無呼吸症候群、血管肥厚（再狭窄）、狭心症、心筋梗塞、慢性心不全、くも膜下出血後の脳血管攣縮などの治療薬、予防薬あるいは管理薬としても有望である。
【００４６】
また、本発明のボセンタン固体分散体は以下の薬物と組み合わせて肺動脈性肺高血圧症を含む肺高血圧症などを治療、予防または管理するためにさらなる治療剤、例えば、限定ではないが、Ｒｈｏ−キナーゼ阻害剤、プロスタサイクリンアゴニスト、５−ＨＴ２Ａアンタゴニスト、抗凝血剤、抗血小板薬、利尿剤、強心配糖体、カルシウムチャネル遮断剤、脂質低下剤、血管拡張剤、内皮アンタゴニスト、ホスホジエステラーゼ阻害剤、エンドペプチダーゼ阻害剤、選択的セロトニン再取込阻害剤、トロンボキサン阻害剤、血管再構築調節剤、エンドセリン受容体拮抗剤および肺動脈圧を下げると知られている他の治療剤などと、組み合わせることができる。
【００４７】
Ｒｈｏ−キナーゼ阻害剤としては、例えば、ファスジル、Ｙ−２７６３２及びＨ−１１５２Ｐなどである。
【００４８】
プロスタサイクリンアゴニストとしては、例えば、イロプロスト、トレプロスチニル、エポプロステノール、ベラプロスト及びイロメジンなどである。
【００４９】
５−ＨＴ２Ａアンタゴニストとしては、例えば、サルポグレラートなどである。
抗凝血剤としては、例えば、ワーファリンなどである。
抗血小板薬としては、例えば、アスピリンなどである。
【００５０】
利尿剤としては、例えば、フロセミド、トリクロロメチアジド、クロルタリドン、クロロチアジド、ヒドロクロロチアジド、インダパミド、ベンチルヒドロクロロチアジド、ベンドロフルメチアジド、シクロペンチアジド、ポリチアジド、メフルシド、キシマピド、メトラゾン、スピロノラクトン及びトリアムテレンなどである。
【００５１】
強心配糖体としては、例えば、ジゴキシンなどである。
カルシウムチャネル遮断剤としては、例えば、ジルチアゼム、ニフェジピン、アムロジピン、ニソルジピン、アゼルニジピン、ニカルジピン、ニモジピン、イスラジピン、ニトレンジピン、フェロジピン及びベラパミルなどである。
【００５２】
脂質低下剤としては、例えば、アトルバスタチン、フルバスタチン、プラバスタチン、ピタバスタチン、シンバスタチン、イタバスタチン、セリバスタチン、ロスバスタチン、ＺＤ−４５２２及びロバスタチンなどのＨＭＧ−ＣｏＡ還元酵素阻害剤などである。
血管拡張剤としては、例えば、プロスタサイクリン及び一酸化窒素などである。
【００５３】
ホスホジエステラーゼ阻害剤としては、例えば、アムリノン、ミルリノン及びオルプリノンなどである。ホスホジエステラーゼＩＶ阻害剤、例えば、シルデナフィル、タダラフィル及びバルデナフィルなどである。
【００５４】
選択的セロトニン再取込阻害剤としては、例えば、フルオキセチン、セルツルレイン、パロキセチン及びベンラファキシンなどである。
【００５５】
血管再構築調節剤としては、例えば、グリベッグなどである。
エンドセリン受容体拮抗剤としては、例えば、ボセンタンの他に、シタキセンタン、アンブリセンタン、クラゾセンタン及びマシテンタンなどである。
【００５６】
肺動脈圧を下げる他の治療剤としては、例えば、エナラプリル、ラミプリル、カプトプリル、シラザプリル、トランドラプリル、ホシノプリル、キナプリル、モエキシプリル、リシノプリル及びペリンドプリルなどのＡＣＥ阻害剤、ロサルタン、カンデサルタン、イルベサルタン、エンブサルタン、バルサルタン、オルメサルタン及びテルミサルタンなどのＡＴ−ＩＩ阻害剤（ＡＲＢ剤）、イロプロスト、ベタプロスト、Ｌ−アルギニン、アデノシン、オマパトリラト、酸素、ジゴキシンなどである。
【実施例】
【００５７】
以下に、本発明を実施例により説明するが、これらの実施例は本発明の範囲を限定するものではない。【００５８】
［実験１］  溶媒留去法によるボセンタン固体分散体１
結晶ボセンタン一水和物の粉末４０ｍｇとそれぞれ表１のポリマー４０ｍｇを５０ｍＬのナス型フラスコに投げ入れ、混合溶媒（塩化メチレン／エタノール＝８／２）３０ｍＬを加えて溶解させた。アスピレーター減圧下、温度４０℃で溶媒を留去しのち、１晩、減圧下（５Ｔｏｒｒ以下）、４０℃で乾燥し、ボセンタン固体分散体を得た。【００５９】
【表１】
0005850576.tif 000002
【００６０】
（溶出試験１）
前述の実験で得た試料を含むナス型フラスコを３７℃の温浴に浸し、３７℃の崩壊試験液第２液（ｐＨ６．８）４０ｍＬ溶液を加えてフラスコ口をパラフィン紙で閉じ、１００回／分で震盪させながら、経時的に水溶液を採取し、その溶液を０．４５μｍのフィルターで篩過し、その溶液０．２ｍＬをメタノールで１０ｍＬに希釈した。ＵＶ測定器（ＪＡＳＣＯ−ＭＰＤ型、日本分光（株）製）で２７０ｎｍの波長の吸光度を測定し溶解濃度を求めた。
結果を表２に示す。なお、比較例１はボセンタン一水和物結晶粉末である。
ここで崩壊試験液２液は、０．２Ｍリン酸二水素カリウム試液２５０ｍＬに０．２Ｎ水酸化ナトリウム試薬１１８ｍＬ及び水を加えて１０００ｍＬとすることにより調製した。この液は無色澄明で、そのｐＨは約６．８である。【００６１】
【表２】
0005850576.tif 000003
【００６２】
実施例１〜１２のボセンタン固体分散体の溶解濃度は、１０〜１２０分後のいずれにおいても比較例１の結晶ボセンタンに対して、１０倍以上の溶解濃度を示し、比較例２〜６に対して２倍以上の溶解濃度を示し、溶解性の向上が極めて優れていることが分かる。油脂類のステアリン酸、界面活性剤のポリオキシエチレン水素化カストールオイル６０やポリオキシエチレンラウリルエーテル、天然高分子のキサンタンガムは、ボセンタンの固体分散体用のマトリックスとしては適していないことが分かる。【００６３】
（溶出試験２）
前述の実験と同じ条件で得たボセンタン固体分散体をナス型フラスコごと口を開放し、温度４０℃、湿度７５％の条件下（加速試験）で２週間保持した。
先の溶出試験１と同様の方法により、第２液を用いて溶出試験を行って経時的に溶解濃度を測定した。結果を表３に示す。【００６４】
【表３】
0005850576.tif 000004
【００６５】
実施例１、２、７、１０のボセンタン固体分散体の溶解濃度は、１０〜１２０分後のいずれにおいても、比較例１の結晶ボセンタンに対して１０倍の溶解濃度であり、溶解濃度が極めて優れていることが分かる。すなわち医薬品で温度４０℃、相対湿度７５％の条件下で保持しても溶解濃度の変化は見られず、安定性が極めて高いことが分かる。【００６６】
［実験２］  溶媒留去法によるボセンタン固体分散体２
結晶ボセンタン一水和物の粉末２００ｍｇとそれぞれ表４のポリマー２００ｍｇを５０ｍＬのナス型フラスコに投げ入れ、混合溶媒（塩化メチレン／エタノール＝８／２）３０ｍＬを加えて溶解させた。アスピレーター減圧下、温度４０℃で溶媒を留去しのち、１晩、減圧下（５Ｔｏｒｒ以下）、４０℃で乾燥し、ボセンタン固体分散体を得た。
なお、比較例６は結晶ボセンタン一水和物単独で同様の操作を行ったものである。【００６７】
【表４】
0005850576.tif 000005
【００６８】
（溶出試験３）
前述の実験で得た試料を含むナス型フラスコを３７℃の温浴に浸し、３７℃の蒸留水４０ｍＬを加えてフラスコ口をパラフィン紙で閉じ、１００回／分で震盪させながら、経時的に水溶液を採取し、先の溶出試験１と同様の方法で水溶液のボセンタン溶解濃度を測定した。結果を表５に示す。１日放置後の水溶液中のボセンタン濃度を表６に示す。【００６９】
【表５】
0005850576.tif 000006
【００７０】
【表６】
0005850576.tif 000007
【００７１】
本発明の実施例１３〜１４のボセンタン固体分散体は、溶解試験の１２０分後において、結晶ボセンタンに対して、２倍以上の溶解濃度を示した。非晶質ボセンタンは一時的に溶解濃度の増加を示すが、経時的に溶解濃度が下がっていた。本発明のボセンタン固体分散体は、初期の溶解濃度も高く、経時的にも溶解濃度を高い状態で維持していた。
また、溶出試験の溶液を１日放置した後、本発明のボセンタン固体分散体は濃度低下がほとんど起きていない。比較例１、６においては、溶解試験の１２０分後に対して１／５に濃度が低下している。本発明のボセンタン固体分散体は水溶液中においても濃度を維持し、ボセンタン結晶の析出がほとんど起こらず、溶解性が極めて優れている。【００７２】
［実験３］  噴霧乾燥法によるボセンタン固体分散体
（実施例１５）
結晶ボセンタン一水和物の粉末１ｇとヒドロキシプロピルメチルセルロース１ｇを１００ｍＬの溶媒（塩化メチレン：エタノール＝８：２）に溶解させた。ついで、入熱温度８０℃、排熱温度５０℃、噴霧速度６ｍＬ／分で噴霧乾燥を行い、得られた粉末を更に１晩、減圧下（５Ｔｏｒｒ以下）、４０℃で乾燥してボセンタン固体分散体の粉末を得た。【００７３】
（比較例７）
結晶ボセンタン一水和物の粉末１ｇを５０ｍＬの溶媒（塩化メチレン：エタノール＝８：２）に溶解させた。ついで、入熱温度８０℃、排熱温度５０℃、噴霧速度６ｍＬ／分で噴霧乾燥を行い、得られた粉末を更に１晩、減圧下（５Ｔｏｒｒ以下）、４０℃で乾燥して非晶質ボセンタンの粉末を得た。【００７４】
（加速試験）
実施例１５、比較例７、比較例１（結晶ボセンタン一水和物）を開口し、温度４０℃、相対湿度７５％の条件で２週間保持した。【００７５】
（溶出試験４）
加速試験を行った試料３０ｍＬのスクリュー管にとり、３７℃の試験液（蒸留水又は第２液（ｐＨ６．８））を加え、１分間震盪した後、３７℃の温浴に浸し、１５０回／分で震盪させながら随時濃度を先の溶出試験１と同様の方法でボセンタンの溶解濃度を測定した。投入した試料の量はボセンタン相当で蒸留水の場合１５ｍｇ、２液の場合３０ｍｇであった。蒸留水の結果を表７に、第２液の結果を表８に示す。【００７６】
【表７】
0005850576.tif 000008
【００７７】
【表８】
0005850576.tif 000009
【００７８】
蒸留水及び第２液において、１２０分後、本発明の固体分散体は、結晶ボセンタンに対して１０倍以上の溶解濃度を有し、非晶質ボセンタン対して３倍以上の溶解濃度を有している。本発明の固体分散体は経時的に溶解濃度の低下はみられず、水溶液中でボセンタンの過飽和状態が極めて安定であることがわかる。【００７９】
（Ｘ線による分析）
Ｘ線測定装置（Ｘ’Ｐｅｒｔ−ＭＰＤ型、フィリップス社製）を用いて結晶構造を測定した。結果を図１と図２に示す。
製造直後、本発明の固体分散体（実施例１５）と非晶質ボセンタン（比較例７）はともに特定の結晶ピークが現れず、非結晶状態であることが分かる。温度４０℃、相対湿度７５％の加速試験後では、非晶質ボセンタン（比較例７）は結晶ピークが現れており、結晶状態に戻りつつある。対して本発明の固体分散体は非結晶状態を維持しており、本発明の固体分散体は非結晶状態の安定性が極めて高いことが分かる。【００８０】
（熱分析）
熱分析測定装置（Ｔｈｅｒｍｏ  ｐｌｕｓ  ＤＳＣ８２３０、（株）リガク製）を用いて吸熱ピークを測定した。結果を図３と図４に示す。製造直後、本発明の固体分散体（実施例１５）と非晶質ボセンタン（比較例７）はともに特定の吸熱ピークが現れず、非結晶状態である。温度４０℃、相対湿度７５％の加速試験後、非晶質ボセンタン（比較例７）は６５℃付近と１０８℃付近に吸熱ピークが現れており、結晶構造ができている。対して本発明の固体分散体は吸熱ピークがなく、非結晶状態を維持している。【００８１】
本発明のボセンタン固体分散体は、加温加湿下でも結晶化が起こらないため、溶解性が高いまま維持できているのに対し、非晶質ボセンタンは結晶化が起こるため、溶解性が低下する。
【図１】
0005850576.tif 000010
【図２】
0005850576.tif 000011
【図３】
0005850576.tif 000012
【図４】
0005850576.tif 000013